РАСТВОР ДЛЯ НАБОРНОЙ МОЗАИКИ
MORTAR FOR ASSEMBLED MOSAICS

Изобретение касается составов растворов, используемых для крепления кусочков смальты.
Известен раствор для наборной мозаики, включающий, мас.ч.: каменная мука из известняка или мрамора 60,0; гашеная известь 25,0; сырое льняное масло 10,0; вареное льняное масло 5,0 [1].
Задачей изобретения является повышение прочности сцепления кусочков смальты с раствором.
Технический результат достигается тем, что раствор для наборной мозаики, включающий каменную муку из известняка или мрамора, гашеную известь, сырое льняное масло, дополнительно содержит жидкое стекло и молотый стеклобой при следующем соотношении компонентов, мас.ч: каменная мука из известняка или мрамора 51,0-58,0; гашеная известь 24,0-26,0; сырое льняное масло 1,0-2,0; жидкое стекло 4,0-6,0; молотый стеклобой 14,0-16,0.
В таблице приведены составы раствора для наборной мозаики.
Компоненты
Содержание, мас.ч. в составах
1
2
3
Каменная мука из известняка или мрамора
7,0
6,0
5,0
Гашеная известь
15,0
14,0
13,0
Сырое льняное масло
2,0
2,3
2,5
Жидкое стекло
0,15
0,13
0,1
Молотый стеклобой
остальное 75,85
остальное 76,87
остальное 79,4
Прочность сцепления кусочков смальты с раствором, МПа
~0,4
~0,4
~0,4
Бой любого силикатного стекла (тарного, листового, сортового, медицинского и др.) дробят, размалывают и просеивают через сетку 014. Полученный порошок смешивают с каменной мукой из известняка или мрамора, добавляют гашеную известь, жидкое стекло, сырое льняное масло и перемешивают. Полученный раствор используют для крепления кусочков смальты.
Источник информации
1. Александровский А.В., Попов К.Н. Материалы для декоративных штукатурных, плиточных и мозаичных работ. - М.: Высш.шк., 1986. - С.157.